(57)【要約】【課題】膜厚に偏りを有する偏肉樹脂シートの搬送時における弛みを防ぐとともにローラーからの剥離を防いで、偏肉樹脂シートを適切に搬送する手法を提供することを目的とする。【解決手段】ダイ１６から樹脂をシート状に吐出し、ダイ１６から吐出されたシート状の樹脂を型ローラー２０および成形ニップローラー１８により挟圧することによって幅方向に関し膜厚に偏りがある偏肉樹脂シートＳを成形し、型ローラー２０から当該偏肉樹脂シートＳを剥離ローラー２２によって剥離する。型ローラー２０のうち最大径を有する部分の周速度Ｖｍ１および剥離ローラー２２の平均周速度Ｖａが、１．０１≦Ｖａ／Ｖｍ１≦１．０３を満たす。【選択図】図４
2009220440.tif 000002
【特許請求の範囲】
【請求項１】
ダイから樹脂をシート状に吐出し、前記ダイから吐出されたシート状の樹脂を型ローラーおよび成形ニップローラーにより挟圧することによって幅方向に関し膜厚に偏りがある偏肉樹脂シートを成形し、前記型ローラーから前記偏肉樹脂シートを剥離ローラーにより剥離する偏肉樹脂シートの製造方法であって、
前記型ローラーのうち最大径を有する部分の周速度Ｖｍ１および前記剥離ローラーの平均周速度Ｖａが、
１．０１≦Ｖａ／Ｖｍ１≦１．０３
を満たすことを特徴とする偏肉樹脂シートの製造方法。
【請求項２】
ダイから樹脂をシート状に吐出し、前記ダイから吐出されたシート状の樹脂を型ローラーおよび成形ニップローラーにより挟圧することによって幅方向に関し膜厚に偏りがある偏肉樹脂シートを成形し、前記型ローラーから前記偏肉樹脂シートを剥離ローラーにより剥離する偏肉樹脂シートの製造方法であって、
前記型ローラーの前記偏肉樹脂シートと接触している部分の最大周速度Ｖｍ２および前記剥離ローラーの平均周速度Ｖａが、
１．０１≦Ｖａ／Ｖｍ２≦１．０３
を満たすことを特徴とする偏肉樹脂シートの製造方法。
【請求項３】
前記偏肉樹脂シートのうち、前記幅方向に関して、膜厚が最も大きい最膜厚部と膜厚が最も小さい最膜薄部との膜厚差は、０．５ｍｍ以上であって５ｍｍ以下であることを特徴とする請求項１または２に記載の偏肉樹脂シートの製造方法。
【請求項４】
前記偏肉樹脂シートは、前記幅方向に関して、前記最膜薄部を複数含み、
前記複数の最膜薄部は、２００ｍｍ以上のピッチを有することを特徴とする請求項１〜３のいずれか１項に記載の偏肉樹脂シートの製造方法。
【発明の詳細な説明】
【技術分野】
【０００１】
本発明は膜厚に偏りがある偏肉樹脂シートの製造方法に係り、例えば液晶表示装置のバックライトの導光板や、装飾・表示・照明用ディスプレイの導光板などの光学シートとして使用される偏肉樹脂シートの製造方法に関する。
【背景技術】
【０００２】
液晶表示装置のバックライトや装飾・表示・照明用のディスプレイ装置には、光源からの光を導いて面発光する導光板が使用されており、例えば液晶表示装置には、液晶パネルの裏面側から導光板を介して光を照射するバックライトが設けられている。
【０００３】
このような導光板のうち大画面液晶テレビなどの大型装置に用いられる導光板は、現行の設備や技術を背景に、押出成形法により製造されることが一般的である。この押出成形法では、通常、均一な膜厚を有する溶融状態の樹脂シートがダイ（Ｔダイ等）から押し出されて冷却ローラー（ポリシングローラー）により冷却される。当該樹脂シートは、その後、引取ローラーによる引っ張り搬送中に空冷され、所定形状に切断された後に、積み重ねられて保管される。
【０００４】
この押出成形法によって作られる樹脂シートのうち、均一な膜厚を有する平らな樹脂シートでは、二次加工の際に問題となりうる反り等の寸法変化を抑制するために、押出成形時にもたらされる内部歪み（内部応力）を低減することが好ましく、そのような内部歪みを低減する方法がいくつか提案されている。
【０００５】
例えば特許文献１および特許文献２には、樹脂が最初に密着する冷却ローラーと最後に密着する冷却ローラーとの間で負の周速差を持たせることにより、内部歪みを抑制する方法が開示されている。
【０００６】
また、特許文献３には、樹脂が最後に密着する冷却ローラーと最後から２番目に密着する冷却ローラーとの間、および引取ローラーと第２ローラーとの間で、負の周速差を持たせる方法が開示されている。
【０００７】
その一方で、例えば特許文献４において、最膜薄部が３０ｍｍのピッチを有する偏肉樹脂シートを押出成形により製造する方法が開示されている。
【特許文献１】特開平６−２６２６８２号公報
【特許文献２】特公平７−２９３５４号公報
【特許文献３】特開２００２−１２０２７３号公報
【特許文献４】特開２００７−２１６５０５号公報
【発明の開示】
【発明が解決しようとする課題】
【０００８】
しかしながら、上記の特許文献１〜３で提案されている方法は、いずれも均一な膜厚を有する樹脂シートを対象としており、均一な膜厚を持たない偏肉樹脂シートに対しては、必ずしも好適な技術とは言えない。また特許文献４で提案されている方法は、樹脂シートの形状周期が３０ｍｍ程度の比較的短い場合を対象とするものであって、形状周期が比較的長い偏肉樹脂シートを必ずしも対象とするものではない。すなわち、特許文献４の方法は、バンクが比較的安定しやすく、ダイ及びロールの配置の自由度が大きい場合を対象とするものであって、バンクが乱れやすく、ダイ及びロールの配置の自由度が小さい場合を必ずしも対象とするものではない。
【０００９】
特に幅方向の厚み分布（膜厚差）が大きい偏肉樹脂シートを押出成形法で成形する場合には、冷却ローラーに対して型となる偏肉形状が付与されているため、円柱状のローラーとは異なり、シート幅方向に関して周速度が一様ではない。そのため、偏肉樹脂シートＳを冷却ローラーから剥離して密着した状態で後段に送る剥離ローラーが十分な周速度を有していない場合には、冷却ローラーと剥離ローラーとの間で樹脂シートが弛んでローラーから剥がれ落ちてしまうことがある。
【００１０】
このような搬送不良は、大きな膜厚分布を有する偏肉樹脂シートの製造時に特に生じやすく、十分な品質や生産性を確保する観点から、冷却ローラーと剥離ローラーとの間における偏肉樹脂シートの弛みをより確実に防ぐ手法が求められている。
【００１１】
本発明は、上述の事情に鑑みてなされたものであり、押出成形される偏肉樹脂シートの搬送時の弛みを防ぐとともにローラーからの剥離を防いで、偏肉樹脂シートを適切に搬送することができる偏肉樹脂シートの製造方法を提供することを目的とする。
【課題を解決するための手段】
【００１２】
本発明の一態様は、ダイから樹脂をシート状に吐出し、前記ダイから吐出されたシート状の樹脂を型ローラーおよび成形ニップローラーにより挟圧することによって幅方向に関し膜厚に偏りがある偏肉樹脂シートを成形し、前記型ローラーから前記偏肉樹脂シートを剥離ローラーにより剥離する偏肉樹脂シートの製造方法であって、前記型ローラーのうち最大径を有する部分の周速度Ｖｍ１および前記剥離ローラーの平均周速度Ｖａが、１．０１≦Ｖａ／Ｖｍ１≦１．０３を満たすことを特徴とする偏肉樹脂シートの製造方法に関する。
【００１３】
本態様では、「１．０１≦Ｖａ／Ｖｍ１≦１．０３」を満たす範囲で、剥離ローラーの平均周速度Ｖａが型ローラーのうち最大径を有する部分の周速度Ｖｍ１よりも速く設定されている。これにより、型ローラーから剥離ローラーへの偏肉樹脂シートの受渡しが適切に行われ、偏肉樹脂シートの品質を良好に維持した状態で、偏肉樹脂シートの弛み及びローラーからの剥離を防ぐことができる。
【００１４】
また本発明の別の態様は、ダイから樹脂をシート状に吐出し、前記ダイから吐出されたシート状の樹脂を型ローラーおよび成形ニップローラーにより挟圧することによって幅方向に関し膜厚に偏りがある偏肉樹脂シートを成形し、前記型ローラーから前記偏肉樹脂シートを剥離ローラーにより剥離する偏肉樹脂シートの製造方法であって、前記型ローラーの前記偏肉樹脂シートと接触している部分の最大周速度Ｖｍ２および前記剥離ローラーの平均周速度Ｖａが、１．０１≦Ｖａ／Ｖｍ２≦１．０３を満たすことを特徴とする偏肉樹脂シートの製造方法に関する。
【００１５】
本態様においても、型ローラーおよび剥離ローラーが適切な速度で軸回転するため、型ローラーから剥離ローラーへの偏肉樹脂シートの受渡しが適切に行われ、偏肉樹脂シートの品質を良好に維持した状態で、偏肉樹脂シートの弛み及びローラーからの剥離を防ぐことができる。
【００１６】
前記偏肉樹脂シートのうち、前記幅方向に関して、膜厚が最も大きい最膜厚部と膜厚が最も小さい最膜薄部との膜厚差は、０．５ｍｍ以上であって５ｍｍ以下であってもよい。
【００１７】
このような膜厚差を有する偏肉樹脂シートの製造時に、型ローラーと剥離ローラーとの間で弛みやローラーからの剥離が生じやすいが、本発明の上記の各態様によれば、偏肉樹脂シートの弛みや剥離を効果的に防ぐことができる。
【００１８】
前記偏肉樹脂シートは、前記幅方向に関して、前記最膜薄部を複数含み、前記複数の最膜薄部は、２００ｍｍ以上のピッチを有していてもよい。
【００１９】
このような比較的大きなピッチを有する偏肉樹脂シートの製造時に、型ローラーと剥離ローラーとの間で弛みやローラーからの剥離が生じやすいが、本発明の上記の各態様によれば、偏肉樹脂シートの弛みや剥離を効果的に防ぐことができる。
【発明の効果】
【００２０】
本発明によれば、型ローラーおよび剥離ローラーが適切な速度で回転するので、型ローラーと剥離ローラーとの間における偏肉樹脂シートの弛みやローラーからの剥離を効果的に防ぐことができ、良好な品質を維持した状態で偏肉樹脂シートを適切に搬送することができる。
【発明を実施するための最良の形態】
【００２１】
以下、図面を参照して本発明の実施形態について説明する。
【００２２】
図１および図２は、本実施形態において製造される蒲鉾形状の偏肉樹脂シートＳの幅方向に関する断面を例示する図である。本実施形態では、シート幅方向に関して膜厚に偏りのある偏肉樹脂シートを成形対象としており、例えば図１に示すように、最も膜厚の大きな最膜厚部５２がシート幅方向の中央部に設けられ、最も膜厚の薄い最膜薄部５４がシート幅方向の両端部に設けられる偏肉樹脂シートＳを製造することができる。また、図２に示すように、図１に示す偏肉樹脂シートをシート幅方向に複数（２個）並べたような断面形状を有する偏肉樹脂シートＳを製造することも可能である。図２に示す偏肉樹脂シートＳは、最膜厚部５２および最膜薄部５４が周期的に配される断面構造を有し、シート幅方向に関して最膜薄部５４および最膜厚部５２が交互に出現する構造となっている。
【００２３】
このような断面形状を有する偏肉樹脂シートを製造する場合には、偏肉樹脂シートＳのシート幅が大きくなるほど、バンク（図４の符号４４参照）が乱れやすく、樹脂シートＳを良好な面状に成形しながら反りを防ぐということが難しくなる。また、最膜薄部５４のピッチＰ１および最膜厚部５２のピッチＰ２が大きくなるほど、バンクが乱れやすく、樹脂シートＳを良好な面状に成形しながら反りを防ぐということが難しくなる。また、樹脂シートＳのシート幅方向に関する膜厚差、すなわち最膜厚部５２と最膜薄部５４との膜厚差が大きくなるほど、バンクが乱れやすく、樹脂シートＳを良好な面状に成形しながら反りを防ぐということが難しくなる。しかしながら、以下に述べる本実施形態によれば、乾燥状態において、シート幅が２００ｍｍ以上７５０ｍｍ以下（とりわけ４５０ｍｍ以上７５０ｍｍ以下）、最膜薄部５４のピッチＰ１および最膜厚部５２のピッチＰ２が２００ｍｍ以上、そして最膜厚部５２の膜厚Ｄｍａｘと最膜薄部５４の膜厚Ｄｍｉｎとの差（｜Ｄｍａｘ−Ｄｍｉｎ｜）が０．５ｍｍ以上５ｍｍ以下（より好ましくは０．５ｍｍ以上３ｍｍ以下）である偏肉樹脂シートＳを良好な状態で成形することが可能である。
【００２４】
なお、膜薄部（最膜薄部）５４のピッチＰ１および膜厚部（膜厚部）５２のピッチＰ２は、１０００ｍｍ以下であってもよく、このようなピッチを有する樹脂シートＳであればディスプレイ等の幅広い用途に使用することが可能である。
【００２５】
図３は、偏肉樹脂シートを製造する偏肉樹脂シート製造装置の一例を示す図である。図３に示す偏肉樹脂シート製造装置１０では、原料調製装置１１、押出機１２、ダイ１６、成形冷却ローラー部１７、熱処理ゾーン２４、冷却ゾーン２６、面状検査機２８、ラミネート機３０、切断機３２、及びスタッカー３４が、上流側から下流側へ順次設けられている。
【００２６】
原料調製装置１１は、偏肉樹脂シート製造装置１０によって製造される偏肉樹脂シートＳの原料の計量および混合を行って原料を調製し、当該原料を原料供給管１３を介して押出機１２に送る。例えば、この原料調製装置１１では、原料タンク及び添加物タンクから混合器に送られる原料樹脂及び添加物が自動計量機によって自動計量され、所定比率の原料樹脂および添加物が混合器で混合される。原料樹脂に添加物として拡散粒子を添加する場合には、原料樹脂に拡散粒子を所定濃度よりも高濃度に添加したマスターペレットを造粒機で製造しておき、拡散粒子が添加されていないベースペレットと混合器で所定比率混合するマスターバッチ方式を好適に採用できる。なお、拡散粒子以外の添加物を添加する場合にも、同様にして混合を行うことができる。
【００２７】
上記の原料樹脂としては熱可塑性樹脂を使用可能であり、例えばポリメチルメタクリレート樹脂（ＰＭＭＡ）、ポリカーボネート樹脂（ＰＣ）、ポリスチレン樹脂（ＰＳ）、ＭＳ樹脂、ＡＳ樹脂、ポリプロピレン樹脂（ＰＰ）、ポリエチレン樹脂（ＰＥ）、ポリエチレンテレフタレート樹脂（ＰＥＴ）、ポリ塩化ビニル樹脂（ＰＶＣ）、熱可塑性エラストマー、又はこれらの共重合体、シクロオレフィンポリマーなどを原料樹脂として使用することができる。
【００２８】
押出機１２は、原料調製装置１１から送られてくる原料を混練りしながら溶融し、溶融樹脂を作る。この押出機１２は、単軸式押出機及び多軸式押出機の何れでもよく、押出機１２の内部を真空にするベント機能を有するものが好ましい。押出機１２により作られた溶融樹脂は、スクリュウーポンプやギアポンプ等の定量ポンプにより溶融樹脂供給管１４を介してダイ１６に送られる。
【００２９】
ダイ１６では、押出機１２から送られてくる溶融樹脂が成形冷却ローラー部１７に向かってシート状に押し出される。本実施形態では、シート幅方向に関して膜厚が均一ではない偏肉樹脂シートが成形されるので、ダイ１６から押し出されて吐出される溶融樹脂量は、シート幅方向に関して所定の分布を有する。ダイ１６から吐出される溶融樹脂量に分布を持たせる手段として、例えばチョークバーを使用する方法や他の公知の方法を用いることができる。
【００３０】
成形冷却ローラー部１７は、成形ニップローラー１８、型ローラー２０、および剥離ローラー２２を含み、ダイ１６から供給される溶融樹脂に対して蒲鉾形の偏肉形状を付与するとともに、当該溶融樹脂の冷却を行う。
【００３１】
図４は、ダイ１６および成形冷却ローラー部１７を側方から見た図であり、図５（ａ）は、成形冷却ローラー部１７を下方から見た図である。また、成形冷却ローラー部１７の変形例を図５（ｂ）に示す。
【００３２】
ニップローラー１８および剥離ローラー２２は太さが一様な円柱形状を有する一方で、型ローラー２０は中央部が細く両端部が太い所謂コンケーブ形状を有する。この型ローラー２０のコンケーブ形状は、樹脂シートＳの蒲鉾形の偏肉形状の反転形状に対応しており、型ローラー２０およびニップローラー１８により高温の樹脂シートＳが挟圧されて蒲鉾状に成形される。
【００３３】
なお型ローラー２０は、図５（ｂ）に示すように、両端部において先細形状のテーパー凹部２０Ａを有する形状にすることもできる。この場合、樹脂シートＳをニップローラー１８及び型ローラー２０で挟圧したときに、当該樹脂シートＳのうちテーパー凹部２０Ａに対応する部分を容易にカットすることができる。これは、樹脂シートＳの両端部（耳部）が所望の膜厚よりも厚くなる傾向があり、その膜厚部がその後の工程において樹脂シートＳの反りを助長する可能性を考慮したものである。また、ニップローラー１８のうち型ローラー２０の膜薄形成部２０Ｂと接触する部分１８Ａは磨耗し易いので、ニップローラー１８の当該当接部１８Ａに対して、タングステンカーバイト等の超硬材料により超硬処理を施したり焼き入れすることが好ましい。また、型ローラー２０及び剥離ローラー２２についても同様に、膜薄形成部２０Ｂ等の当接部に対して超硬処理を施したり焼き入れしたりすることが好ましい。
【００３４】
このような構成を有する図５（ａ）および図５（ｂ）に示す型ローラー２０の中央部には、樹脂シートＳの膜厚部５２に対応する膜厚形成部２０Ｃが設けられている。
【００３５】
そしてダイ１６は、図４に示すように、成形ニップローラー１８および型ローラー２０の上方において、やや型ローラー２０寄りに配置される。また、成形ニップローラー１８、型ローラー２０、および剥離ローラー２２は、図示しない駆動装置により所定の周速度で図４に示す矢印方向へ回転駆動される。なお、成形ニップローラー１８および剥離ローラー２２に対して駆動手段を設けない構成も可能であるが、樹脂シートＳの面状（特に裏面）を良好に成形する観点からは、駆動手段によって成形ニップローラー１８および剥離ローラー２２も回転駆動する構成が好ましい。
【００３６】
型ローラー２０および剥離ローラー２２の具体的な周速度については、後述するが、本実施形態では型ローラー２０のうち最大径を有する膜薄形成部２０Ｂの周速度Ｖｍ１および剥離ローラー２２の（平均）周速度Ｖａは、以下の関係式（１）を満たし、より好ましくは関係式（２）を満たす。
【００３７】
１．００５≦Ｖａ／Ｖｍ１≦１．０３０    （１）
１．０１≦Ｖａ／Ｖｍ１≦１．０３    （２）
また、型ローラー２０の樹脂シートと接触している部分の最大周速度Ｖｍ２および剥離ローラー２２の（平均）周速度Ｖａは、以下の関係式（３）を満たし、より好ましくは関係式（４）を満たす。
【００３８】
１．００５≦Ｖａ／Ｖｍ２≦１．０３０    （３）
１．０１≦Ｖａ／Ｖｍ２≦１．０３    （４）
このような構成において、ダイ１６のリップ口４２から吐出される溶融樹脂は、成形ニップローラー１８と型ローラー２０との間でバンク４４を形成するとともに、挟圧部４６において成形ニップローラー１８および型ローラー２０により挟圧される。成形ニップローラー１８および型ローラー２０により偏肉形状が付与された溶融樹脂シートＳは、型ローラー２０に巻き掛けられた状態で送り出され、剥離ローラー２２によって型ローラー２０から剥がされる。
【００３９】
なお、本実施形態では、挟圧部４６から送られてくる樹脂シートＳを加熱する加熱装置２３が樹脂シートＳの搬送路に沿って複数設けられており、型ローラー２０および剥離ローラー２２の各々に対向する位置に加熱装置２３（２３Ａ、２３Ｂ）が設置されている。
【００４０】
剥離ローラー２２により剥離された樹脂シートＳは、図３に示すように、熱処理ゾーン２４に送られる。熱処理ゾーン２４は、偏肉構造を有する樹脂シートＳに対して熱処理を施すゾーンであり、複数の加熱装置２３が樹脂シートＳの搬送路に沿って設けられている。型ローラー２０から熱処理ゾーン２４に亘って設置されるこれらの加熱装置２３は非接触式加熱手段であり、加熱効率等の観点から、例えば遠赤外線ヒーターを加熱装置２３として好適に用いることができる。加熱装置２３の加熱条件は、搬送される樹脂シートＳの表面温度がほぼ均一に保たれるようにコントロールされる。具体的には、樹脂シートＳの表面温度がガラス転移温度Ｔｇ以下になった後に、樹脂シートＳのうち加熱される側の表面の温度差が、幅方向に関して４０℃以内となるように、好ましくは３０℃以内となるように、より好ましくは２０℃以内となるように、加熱装置２３の加熱条件がコントロールされる。このとき、放射温度計等の温度センサ（図示せず）により樹脂シートＳの温度が測定され、この測定温度に基づいて加熱装置２３の加熱条件を適宜変更することで、樹脂シートＳの表面温度が調整される。
【００４１】
なお、加熱装置２３の加熱温度、加熱時間、およびその他の加熱条件は、樹脂シートＳの搬送速度や加熱装置２３の設置位置に基づいて適宜調整される。例えば、型ローラー２０の近傍、剥離ローラー２２の近傍、および剥離ローラー２２から熱処理ゾーン２４にかけて、樹脂シートＳのうち厚みｔが「ｔ≦Ｄｍｉｎ＋（Ｄｍａｘ−Ｄｍｉｎ）／２」（ただし、Ｄｍｉｎは樹脂シートＳのうち膜厚が最も小さい最膜薄部５４の膜厚を意味し、Ｄｍａｘは樹脂シートＳのうち膜厚が最も大きい最膜厚部５２の膜厚を意味する）を満たす部分、とりわけ「ｔ≦Ｄｍｉｎ＋（Ｄｍａｘ−Ｄｍｉｎ）／３」を満たす部分を加熱することが好ましい。これは、冷却されやすい膜薄部分を重点的に加熱することで、樹脂シートＳ全体の温度差を抑えるためである。そのため、図１の断面形状を有する樹脂シートＳの場合には両端の最膜薄部５４を加熱し、図２の断面形状を有する樹脂シートＳの場合には両端の最膜薄部５４だけではなく中央の最膜薄部５４も加熱することが好ましい。なお、上記式で表される範囲以外の膜厚ｔを有する部分については、ライン速度等に応じて、加熱の有無や加熱の程度を調整することが好ましい。特に樹脂シートＳの表面温度を昇温し過ぎると搬送中に反り等の不具合が発生してしまうことがあるので、加熱装置２３の加熱温度や加熱時間を含む加熱条件は、ライン速度や加熱装置２３の設置位置に基づいて最適化されることが好ましい。
【００４２】
熱処理ゾーン２４において熱処理を受けた樹脂シートＳは、冷却ゾーン２６に送られる。冷却ゾーン２６は、熱処理ゾーン２４から送られてくる樹脂シートＳに対して徐冷処理を施すゾーンであり、樹脂シートＳの急激な温度変化を防止する。樹脂シートＳは、急激に冷却されると表面近傍と内部の収縮量の違いや温度差等に起因する表面形状の悪化や反りが生じ易い。特に膜厚に分布がある偏肉樹脂シートの場合には、急冷等により比較的大きな内部応力が生じやすいので、反りが生じ易い。そのため、冷却ゾーン２６における徐冷方法の一例として、前半部では樹脂シートＳの膜厚部と膜薄部との間で大きな温度差が生じないように非接触式加熱手段で膜薄部を重点的に加熱して樹脂シートＳ全体を徐々に自然冷却し、後半部では樹脂シートＳに冷風を当てて常温程度まで強制冷却を行う方法がある。
【００４３】
なお、上述の熱処理ゾーン２４および冷却ゾーン２６では、熱処理や冷却に伴う反り等の変形を防いで所望の偏肉形状が保持されるように、樹脂シートＳが搬送される。
【００４４】
面状検査機２８は、冷却ゾーン２６から送られてくる樹脂シートＳの表面形状や反りを評価する。面状検査機２８による評価はセンサ類を用いた任意の手法で行われ、この評価結果は、前段に設けられたダイ１６からの溶融樹脂シートＳの吐出制御、熱処理ゾーン２４および冷却ゾーン２６における熱処理・冷却制御、および偏肉樹脂シートＳの搬送制御（成形冷却ローラー部１７の回転制御）にフィードバックされる。
【００４５】
ラミネート機３０は、樹脂シートＳの表裏面にポリエチレン等の保護フィルムを貼り付けるための一対の引取ローラー３６を含んで構成される。
【００４６】
図６は、ラミネート機３０において保護フィルムＦを樹脂シートＳに貼り付ける機構を示す図である。保護フィルムＦは、繰り出しローラー３８から順次繰り出された後に、複数の転送ローラー３７を経て、引取ローラー３６に送られる。この引取ローラー３６は、樹脂シートＳの搬送および保護フィルムＦの貼付を同時に行う。すなわち引取ローラー３６は、軸回転することによって、前段部の樹脂シートＳを引っ張るとともに、後段部の樹脂シートＳを押し出すようにして搬送する。また同時に、引取ローラー３６は、軸回転することによって、転送ローラー３７を介して送られてくる保護フィルムＦを樹脂シートＳの面に圧着する。引取ローラー３６、転送ローラー３７および繰り出しローラー３８は、樹脂シートＳの表面側および裏面側の両方に設けられており、保護フィルムＦは樹脂シートＳの表面および裏面の両方に圧着される。
【００４７】
ラミネート機３０において保護フィルムＦが貼り付けられた樹脂シートＳは、図３に示すように、切断機３２に送られる。切断機３２は、樹脂シートＳの幅方向両端部分（耳部）を切除するとともに樹脂シートＳを所定長さに切り揃える。切断機３２は任意の構成を有することができ、例えば、受け刃および押し当て刃からなるギロチンタイプの切断機３２、レーザーカッターや電子ビームを使用した切断機３２等を使用することができる。
【００４８】
切断機３２において所定長さに切り揃えられた樹脂シートＳは、スタッカー３４に順次積み上げられる。スタッカー３４に保管される偏肉樹脂シートＳは、別の処理工程に送られたり、商品として出荷される。
【００４９】
上述のような押出成形法を採用する偏肉樹脂シート製造装置１０において、本件発明者は、後述する実験の結果、型ローラー２０のうち最大径を有する膜薄形成部２０Ｂの周速度Ｖｍ１および剥離ローラー２２の平均周速度Ｖａが、「１．０１≦Ｖａ／Ｖｍ１≦１．０３」の関係を満たす場合に、より好ましくは「１．０１８６６・・・≦Ｖａ／Ｖｍ１≦１．０３」の関係を満たす場合に、偏肉樹脂シートＳの弛みを効果的に防いで、偏肉樹脂シートＳを適切に搬送することができるという知見を得た。また、型ローラー２０の樹脂シートと接触している部分の最大周速度Ｖｍ２および剥離ローラー２２の平均周速度Ｖａが、「１．０１≦Ｖａ／Ｖｍ２≦１．０３」を満たす場合に、より好ましくは「１．０１８６６・・・≦Ｖａ／Ｖｍ１≦１．０３」の関係を満たす場合に、偏肉樹脂シートＳの弛みを防いで、偏肉樹脂シートＳを適切に搬送することができるという知見を得た。
【００５０】
一般に、剥離ローラー２２の周速度が遅すぎると、偏肉樹脂シートＳは型ローラー２０と剥離ローラー２２との間で弛んでしまい、十分な量の偏肉樹脂シートＳが後段に送られないだけではなく、ムラ等の面状不良が偏肉樹脂シートＳに生じてしまう。一方、剥離ローラー２２の周速度が速すぎると、偏肉樹脂シートＳに過大な歪みが生じるとともに、剥離ローラー２２上で偏肉樹脂シートＳがスリップしてしまい、品質や生産性に支障をきたすこととなる。しかしながら、上記の関係を満たすように、剥離ローラー２２の周速度を型ローラー２０の周速度よりも速く設定することで、偏肉樹脂シートＳの品質を保持しつつ、型ローラー２０と剥離ローラー２２との間における偏肉樹脂シートＳの弛みを効果的に防止することができ、高品質な偏肉樹脂シートＳを効率良く製造することが可能である。
【００５１】
なお、成形ニップローラー１８、型ローラー２０、及び剥離ローラー２２の材質としては、各種鉄鋼部材、ステンレス鋼、銅、亜鉛、真鍮、これらの金属材料を芯金として表面にゴムライニングしたもの、これらの金属材料にＨＣｒメッキ、Ｃｕメッキ、Ｎｉメッキ等のメッキを施したもの、セラミックス、及び各種の複合材料が採用することができる。
【００５２】
また、型ローラー２０の表面の逆蒲鉾形状は、公知の加工方法により形成することが可能であり、例えば、研削加工、超音波加工、放電加工、ＮＣ旋盤による切削加工、仕上げバフ加工、等を適宜組み合わせて形成することが可能である。型ローラー表面の表面粗さは、中心線平均粗さＲａで０．５μｍ以下とすることが好ましく、０．２μｍ以下とすることがより好ましい。
【００５３】
また、成形ニップローラー１８、型ローラー２０、および剥離ローラー２２には、偏肉樹脂シートＳの蒲鉾形状に対応するような冷却温度分布を樹脂シートＳに付与するための温度調整手段（図示せず）が設けられてもよい。この温度調整手段として、例えば、温度調節された冷却液体を内部において一端側から他端側に流す構成を採用することができる。
【００５４】
また成形ニップローラー１８には、図示しない加圧手段が設けられており、型ローラー２０との間の樹脂シートＳを所定の圧力で挟圧することができるようになっている。この加圧手段は、成形ニップローラー１８と型ローラー２０との接触点における法線方向に圧力を付与する構成のものであり、モータ駆動手段、エアシリンダ、油圧シリンダ等の公知の各種手段を採用することができる。また、成形ニップローラー１８には、挟圧力の反力による撓みが生じにくくなるような構成を採用することもできる。このような構成としては、成形ニップローラー１８の背面側（型ローラー２０とは反対側）に図示しないバックアップローラーを設ける構成、中高状のクラウン形状を採用する構成、ローラーの軸方向中央部の剛性が大きくなるような強度分布を付けたローラーの構成、或いはこれらを組み合わせた構成等を採用することができる。
【００５５】
なお、偏肉樹脂シートＳの断面形状は、当該偏肉樹脂シートＳを挟圧成形する成形ニップローラー１８および型ローラー２０の形状に応じて適宜変更することができ、成形ニップローラー１８および型ローラー２０の形状を変えることで、様々な断面形状を有する偏肉樹脂シートを製造することができる。
【００５６】
また、成形ニップローラー１８および剥離ローラー２２の表面は鏡面状に加工されていることが好ましい。このような表面にすることにより、成形後の樹脂シートＳの裏面を良好な状態に仕上げることができる。そして、成形ニップローラー１８および剥離ローラー２２の表面粗さは、中心線平均粗さＲａで０．５μｍ以下とするのが好ましく、０．２μｍ以下とするのがより好ましい。
【００５７】
また、成形ニップローラー１８、型ローラー２０、及び剥離ローラー２２には、ローラー表面の温度をローラー幅方向に関してモニターできるように、複数の表面温度測定手段（図示せず）を設けることが好ましい。このような表面温度測定手段としては、赤外線温度計、放射式温度計等の公知の各種測定手段が採用できる。
【００５８】
本発明は、上述の実施の形態およびその変形例に限定されるものではなく、当業者の知識に基づいて各種の設計変更等の変形が加えられることも可能であり、そのような変形が加えられた実施の形態も本発明の範囲に含まれうる。
【実施例】
【００５９】
本件発明者は、上述の実施形態に基づいて、以下の実施例および比較例に記載する条件で偏肉樹脂シートを製造し、偏肉樹脂シートの搬送状態を評価した（図７参照）。具体的には、型ローラー２０と剥離ローラー２２との間における偏肉樹脂シートＳの弛みの有無と、偏肉樹脂シートＳの型ローラー２０からの剥離の有無を目視により確認するとともに、製造された偏肉樹脂シート製造装置１０の状態を目視により確認した。
【００６０】
（実施例１）
図３に示す偏肉樹脂シート製造装置１０において、ＰＭＭＡ（旭化成株式会社製８０ＮＨ、ガラス転移温度１１０℃）を原料樹脂として使用し、温度２５５℃に設定したダイ（Ｔダイ）１６より１００ｋｇ／ｈｒで溶融樹脂をシート状に押し出した。そして成形ニップローラー１８、型ローラー２０、剥離ローラー２２、熱処理ゾーン２４、冷却ゾーン２６、およびラミネート機３０を介して、図１に示す蒲鉾形状の断面を有する偏肉樹脂シートＳを製造した。そして切断機３２により樹脂シートＳの両端を切断した。このようにして製造された偏肉樹脂シートＳは、乾燥状態において、シート幅方向に関する断面の幅が５９４ｍｍ、最膜薄部５４の膜厚Ｄｍｉｎが２ｍｍ、最膜厚部５２の膜厚Ｄｍａｘが３．８ｍｍであった。
【００６１】
上記偏肉樹脂シートＳの製造時には、成形ニップローラー１８、型ローラー２０、および剥離ローラー２２が、表面温度がそれぞれ７０℃、９０℃、９５℃であった。成形ニップローラー１８および剥離ローラー２２のローラー径はΦ３５０ｍｍであり、型ローラー２０の膜薄形成部２０Ｂのローラー径はΦ３５０ｍｍであり、膜厚形成部２０Ｃのローラー径はΦ３４５．６ｍｍであった。また、成形ニップローラー１８、型ローラー２０、剥離ローラー２２の表面は硬質クロムメッキ処理されており、引取ローラー３６の表面材質はＥＰＴゴムであった。成形ニップローラー１８と型ローラー２０のクリアランスはローラー中央（膜厚形成部２０Ｃ）の最大部で３．９ｍｍであり、型ローラー２０と剥離ローラー２２のクリアランスはローラー中央（膜厚形成部２０Ｃ）の最大部で４．０ｍｍであり、引取ローラー３６間のクリアランスはローラー中央（膜厚形成部２０Ｃ）の最大部で３．９ｍｍであった。ダイ１６のリップ幅は６６０ｍｍであり、リップ開度は４ｍｍであった。幅方向の流量分布は、成形ニップローラー１８と型ローラー２０のクリアランス量に略比例するようにチョークバーで適宜調整した。
【００６２】
そして、成形ニップローラー１８、剥離ローラー２２、および引取ローラー３６の周速度を、それぞれ０．７５５ｍ／ｍｉｎ、０．７６４ｍ／ｍｉｎ、０．７７５ｍ／ｍｉｎに調整した。また、型ローラー２０では、最大径を有する膜薄形成部２０Ｂの周速度が０．７５０ｍ／ｍｉｎであり、樹脂シートと接触している部分の最大周速度が０．７４７ｍ／ｍｉｎであった。したがって、型ローラー２０のうち最大径を有する膜薄形成部２０Ｂの周速度Ｖｍ１および剥離ローラー２２の平均周速度Ｖａは、上記の関係式（１）及び関係式（２）を満たす。
【００６３】
１．０１≦Ｖａ／Ｖｍ１＝１．０１８６６６・・・≦１．０３
また、型ローラー２０の樹脂シートと接触している部分の最大周速度Ｖｍ２および剥離ローラー２２の平均周速度Ｖａは上記の関係式（３）及び関係式（４）を満たす。
【００６４】
１．０１≦Ｖａ／Ｖｍ２＝１．０２２７５７・・・≦１．０３
そして、図４に示すように型ローラー２０から５０ｍｍ離れた位置に遠赤外線セラミックヒーターの加熱装置２３Ａを設置し、樹脂シートＳのうち厚みｔがｔ≦Ｄｍｉｎ＋（Ｄｍａｘ−Ｄｍｉｎ）／２を満たす箇所を加熱した。型ローラー２０に対向する位置に設けられるこの遠赤外線セラミックヒーターの表面温度は３５０℃であった。また同様に、剥離ローラー２２から１２０ｍｍ離れた位置に遠赤外線セラミックヒーターの加熱装置２３Ｂを設置するとともに、剥離ローラー２２から熱処理ゾーン２４において樹脂シートＳから上面側に５０ｍｍ離れた位置にも赤外線セラミックヒーターの加熱装置２３を設置し、これらの赤外線セラミックヒーターは表面温度が２５０℃であり、樹脂シートＳのうち厚みｔがｔ≦Ｄｍｉｎ＋（Ｄｍａｘ−Ｄｍｉｎ）／２を満たす箇所を約３０秒間加熱した。
【００６５】
そして、型ローラー２０から熱処理ゾーン２４において遠赤外線セラミックヒーター（加熱装置）２３により加熱される範囲に関して、樹脂シートＳの表面温度を、放射温度計（ＮＥＣ三栄株式会社製：ＴＨ９１００ＭＶ）で測定した。上記の遠赤外線セラミックヒーター（加熱装置）２３により、樹脂シートＳの最大温度がガラス転移温度Ｔｇ以下に達した後における、樹脂シートＳの表面温度（温度分布）のシート幅方向に関する最大差ΔＴｍａｘは２３℃であり、シート幅方向に関する樹脂シートＳの表面温度差は２３℃以内に保持された。
【００６６】
このような条件下で搬送状態を観察したところ、偏肉樹脂シートＳは、型ローラー２０と剥離ローラー２２との間で弛むことなく、型ローラー２０に対して適切にラップした状態を維持した。そして、偏肉樹脂シートＳは、型ローラー２０および剥離ローラー２２から剥離することなく後段に送られ、良好な品質の偏肉樹脂シートＳを製造することができた。このように、本例では、押出成形される偏肉樹脂シートＳの搬送時の弛みを防ぐとともにローラーからの剥離を防いで、偏肉樹脂シートＳを適切に搬送可能であることが確認された。
【００６７】
（実施例２）
実施例１とほぼ同じ条件下で偏肉樹脂シート製造装置１０を用いて、図１に示す断面形状を有するＰＭＭＡの偏肉樹脂シートＳを、押出成形法により製造した。本例の型ローラー２０では、最大径を有する膜薄形成部２０Ｂの周速度が０．７５０ｍ／ｍｉｎであり、樹脂シートと接触している部分の最大周速度が０．７４７ｍ／ｍｉｎであった。また剥離ローラーの平均周速度が０．７６９ｍ／ｍｉｎであった。したがって、型ローラー２０のうち最大径を有する膜薄形成部２０Ｂの周速度Ｖｍ１および剥離ローラー２２の平均周速度Ｖａは、上記の関係式（１）および（２）を満たす。
【００６８】
１．０２≦Ｖａ／Ｖｍ１＝１．０２５３３３・・・≦１．０３
また、型ローラー２０の樹脂シートと接触している部分の最大周速度Ｖｍ２および剥離ローラー２２の平均周速度Ｖａは上記の関係式（３）及び関係式（４）を満たす。
【００６９】
１．０１≦Ｖａ／Ｖｍ２＝１．０２９４５１・・・≦１．０３
このような条件下で搬送状態を観察したところ、偏肉樹脂シートＳは、型ローラー２０と剥離ローラー２２との間で弛まずに、型ローラー２０および剥離ローラー２２から剥離することなく後段に送られ、良好な品質の偏肉樹脂シートＳを製造することができた。
【００７０】
（実施例３）
実施例１とほぼ同じ条件下で偏肉樹脂シート製造装置１０を用いて、図２に示す断面形状を有するＰＭＭＡの偏肉樹脂シートＳを、押出成形法により製造した。この偏肉樹脂シートＳは、乾燥状態において、シート幅方向に関する断面の幅が１２００ｍｍ、最膜薄部５４の膜厚Ｄｍｉｎが２ｍｍ、最膜厚部５２の膜厚Ｄｍａｘが３．８ｍｍであった。なお、ダイ１６からの溶融樹脂の吐出量を２００ｋｇ／ｈｒとして、その他の条件は実施例１と同じであった。
【００７１】
このような条件下で搬送状態を観察したところ、偏肉樹脂シートＳは、型ローラー２０と剥離ローラー２２との間で弛まずに、型ローラー２０および剥離ローラー２２から剥離することなく後段に送られ、良好な品質の偏肉樹脂シートＳを製造することができた。
【００７２】
このように、シート幅方向に関して最膜厚部５２および最膜薄部５４が周期的に配される断面形状の偏肉樹脂シートＳであっても、上記の関係式（１）〜（４）を満たすように製造条件を調整することによって、良好な品質の偏肉樹脂シートＳを製造することができることが分かった。
【００７３】
（比較例１）
実施例１とほぼ同じ条件下で偏肉樹脂シート製造装置１０を用いて、図１に示す断面形状を有するＰＭＭＡの偏肉樹脂シートＳを、押出成形法により製造した。本例では、剥離ローラー２２および引取ローラー３６の周速度がそれぞれ０．７４８ｍ／ｍｉｎ、０．７７５ｍ／ｍｉｎだった。また、型ローラー２０では、最大径を有する膜薄形成部２０Ｂの周速度が０．７５０ｍ／ｍｉｎであり、樹脂シートと接触している部分の最大周速度が０．７４７ｍ／ｍｉｎであった。したがって、型ローラー２０のうち最大径を有する膜薄形成部２０Ｂの周速度Ｖｍ１および剥離ローラー２２の平均周速度Ｖａは、上記の関係式（１）および（２）を満たさない。
【００７４】
Ｖａ／Ｖｍ１＝０．７４８／０．７５０＝０．９９７３３３・・・＜１．０１
また、型ローラー２０の樹脂シートと接触している部分の最大周速度Ｖｍ２および剥離ローラー２２の平均周速度Ｖａは以下の関係を有し、上記の関係式（３）及び関係式（４）を満たさない。
【００７５】
Ｖａ／Ｖｍ２＝０．７４８／０．７４７＝１．００１３３８・・・＜１．０１
このような条件下で搬送状態を観察したところ、偏肉樹脂シートＳは、型ローラー２０と剥離ローラー２２との間で弛んでしまい、型ローラー２０と剥離ローラー２２との間のニップ部の手前で、偏肉樹脂シートＳが型ローラー２０から剥離してしまった。したがって、本例では、偏肉樹脂シートＳを適切に搬送することができなかった。
【００７６】
（比較例２）
実施例１とほぼ同じ条件下で偏肉樹脂シート製造装置１０を用いて、図１に示す断面形状を有するＰＭＭＡの偏肉樹脂シートＳを、押出成形法により製造した。本例では、剥離ローラー２２および引取ローラー３６の周速度がそれぞれ０．７５３ｍ／ｍｉｎ、０．７７５ｍ／ｍｉｎだった。また、型ローラー２０では、最大径を有する膜薄形成部２０Ｂの周速度が０．７５０ｍ／ｍｉｎであり、樹脂シートと接触している部分の最大周速度が０．７４７ｍ／ｍｉｎであった。したがって、型ローラー２０のうち最大径を有する膜薄形成部２０Ｂの周速度Ｖｍ１および剥離ローラー２２の平均周速度Ｖａは、上記の関係式（１）および（２）を満たさない。
【００７７】
Ｖａ／Ｖｍ１＝０．７５３／０．７５０＝１．００４＜１．０１
また、型ローラー２０の樹脂シートと接触している部分の最大周速度Ｖｍ２および剥離ローラー２２の平均周速度Ｖａは以下の関係を有し、上記の関係式（３）及び関係式（４）を満たさない。
【００７８】
Ｖａ／Ｖｍ２＝０．７５３／０．７４７＝１．００８０３２・・・＜１．０１
このような条件下で搬送状態を観察したところ、偏肉樹脂シートＳは、型ローラー２０と剥離ローラー２２との間で弛んでしまい、型ローラー２０と剥離ローラー２２との間のニップ部の手前で、偏肉樹脂シートＳが型ローラー２０から剥離してしまった。したがって、本例では、偏肉樹脂シートＳを適切に搬送することができなかった。
【００７９】
上記の実施例及び比較例の評価結果を図７に示す。図７からも明らかなように、型ローラー２０のうち最大径を有する膜薄形成部２０Ｂの周速度Ｖｍ１および剥離ローラー２２の平均周速度Ｖａの比Ｖａ／Ｖｍ１が１．０１以上、より好ましくは１．０２以上であって、１．０３以下の場合に、偏肉樹脂シートＳの型ローラー２０と剥離ローラー２２との間における弛み及びローラーからの剥離を効果的に防ぐことができ、良好な品質の偏肉樹脂シートＳを製造することが確認された。また、型ローラー２０の樹脂シートと接触している部分の最大周速度Ｖｍ２および剥離ローラー２２の平均周速度Ｖａの比Ｖａ／Ｖｍ２が１．００５以上、より好ましくは１．０１以上、さらに好ましくは１．０２以上であって、１．０３以下の場合に、偏肉樹脂シートＳの型ローラー２０と剥離ローラー２２との間における弛み及びローラーからの剥離を効果的に防ぐことができ、良好な品質の偏肉樹脂シートＳを製造可能であることが確認された。
【００８０】
なお、上記の各種寸法は、基本的には偏肉樹脂シートの乾燥時を基準としている。
【図面の簡単な説明】
【００８１】
【図１】偏肉樹脂シートの幅方向に関する断面の一例を示す図である。
【図２】偏肉樹脂シートの幅方向に関する断面の他の例を示す図である。
【図３】偏肉樹脂シート製造装置の一例を示す図である。
【図４】ダイおよび成形冷却ローラー部を側方から見た図である。
【図５】（ａ）は成形冷却ローラー部の一例を下方から見た図である。（ｂ）は成形冷却ローラー部の他の例を下方から見た図である。
【図６】保護フィルムを樹脂シートに貼り付ける機構を示す図である。
【図７】実施例および比較例において得られた偏肉樹脂シートの搬送性能の評価を示す表である。
【符号の説明】
【００８２】
１０…偏肉樹脂シート製造装置、１１…原料調製装置、１２…押出機、１３…原料供給管、１４…溶融樹脂供給管、１６…ダイ、１７…成形冷却ローラー部、１８…成形ニップローラー、２０…型ローラー、２０Ａ…テーパー凹部、２０Ｂ…膜薄形成部、２０Ｃ…膜厚形成部、２２…剥離ローラー、２３…加熱装置、２４…熱処理ゾーン、２６…冷却ゾーン、２８…面状検査機、３０…ラミネート機、３２…切断機、３４…スタッカー、３６…引取ローラー、３７…転送ローラー、３８…繰り出しローラー、４２…リップ口、４４…バンク、４６…挟圧部、５２…最膜厚部、５４…最膜薄部、Ｓ…樹脂シート、Ｆ…保護フィルム
【図１】
2009220440.tif 000003
【図２】
2009220440.tif 000004
【図３】
2009220440.tif 000005
【図４】
2009220440.tif 000006
【図５】
2009220440.tif 000007
【図６】
2009220440.tif 000008
【図７】
2009220440.tif 000009